마그네슘 계 합금 이 란타넘 ( % La ) 함량 이 높 으면 유리 한 경우 가 있 다 . 일부 예 에서 , % La 는 합금 을 보다 쉽 게 고화 시킨다 . 특히 % Y 를 함유 한 일부 합금 의 경우 에 도 마찬가지 이 다 . 이러 한 이유 로 , 일반 적 으로 의미 가 없 는 입자 형태 의 % La 를 갖 는 합금 은 실시 예 에서 의미 가 있 다 . 실제로 , 본 발명자 는 입자 가 금속 분말 이 고 이 들 이 적절 하 게 제조 될 때 동일 한 조성 을 갖 는 벌크 합금 보다 고체 용액 에서 더 높 은 % La 의 분 율 이 발견 될 수 있 음 을 알아냈 다 . 이 는 많 은 응용 에 있 어서 는 매우 불리 하 지만 마그네슘 계 합금 의 일부 에 는 매우 유리 하 다 . % La 를 함유 하 는 마그네슘 계 합금 은 입자 형태 로 제조 되 며 , 상온 ( 23 º C , 기압 ) 에서 합금 의 % La 평형 고체 용해도 보다 중량 의 5 % 또는 그 이상 ( 12 %, 26 %, 36 %, 56 %, 116 % 이상 및 심지어 216 % 이상 ) 의 % La 를 함유 한다 . ( 예 를 들 어 , 23 º C 및 1 atm 의 상온 상태 의 마그네슘 합금 에서 % La 에서 최대 평형 고체 용해도 가 중량 의 0 . 01 % 인 경우 , 입자 형태 의 합금 은 고용체 에서 중량 의 0 . 0105 % 이상 의 % La 를 가짐 ) ( 고체 용액 에서 더 높 은 값 의 합금 원소 를 얻 기 위해 입자 형태 로 합금 을 적절히 제조 하 는 방법 은 이 문서 의 다른 곳 에서 설명 됨 ) 일부 합금 의 경우 절대 조건 으로 고용체 의 % La 를 제어 하 는 것 이 좋 다 . 다른 실시 예 에서 , 입자 형태 로 제조 된 합금 에 대한 고용체 중 의 % La 의 함량 은 중량 의 0 . 001 %, 0 . 006 %, 0 . 015 % 이상 및 심지어 0 . 03 % 이상 이 다 . 일부 예 에서 % La 는 몇몇 기계 적 특성 을 개선 시키 는 데 기여 한다 . 특히 다른 합금 원소 와 적절히 조합 될 때 , % La 는 기계 적 저항 및 내 부식 성 을 증가 시키 는 데 기여 한다 . % La 는 다른 합금 원소 에 대해 언급 된 많 은 특성 에 3 차 원소 로서 기여 할 수 있 다 . 한 예 로 , % La 는 % Li 의 긍정 적 효과 에 기여 할 수 있 다 . 다른 예 에서 , % La 는 중량 의 0 . 06 %, 0 . 6 %, 1 . 2 %, 2 . 2 %, 3 . 2 %, 5 . 3 %, 7 . 8 % 초과 및 심지어 10 . 1 % 초과 이 다 . 전술 한 특성 을 추가 로 강조 하 기 위해 다른 구체 적 예 에서 , 보다 높 은 % La 함량 이 요구 된다 . 이때 % La 는 중량 의 11 . 2 %, 12 . 2 % 초과 및 심지어 13 . 2 % 초과 이 다 . 일부 에서 , 본 발명자 는 % La 의 총량 이 과도 하 지 않 도록 제어 되 어야 한다는 것 을 발견 했으며 , 이 는 일부 적용 에 대해 내 부식 성 및 기계 적 특성 이 악화 되 는 것 을 야기 할 수 있 다 . 다른 예 에서 % La 는 중량 의 11 . 9 %, 9 . 8 %, 8 . 8 %, 6 . 9 %, 5 . 8 %, 4 . 1 %, 2 . 8 %, 1 . 2 % 미만 이 거나 심지어 0 . 8 % 미만 이 며 , 때로 는 % La 는 존재 하 지 않 거나 불순물 로서 존재 한다 . 마그네슘 계 합금 이 높 은 스칸듐 ( % Sc ) 함량 을 갖 는 이점 이 있 는 경우 가 있 다 . 일부 실시 예 에서 , % Sc 는 합금 을 보다 쉽 게 고화 시키 는 데 기여 하 며 이 는 특히 놀랍 다 . 특히 % Y 를 함유 한 일부 합금 의 경우 에 도 마찬가지 이 다 . 이러 한 이유 로 , 일반 적 으로 의미 가 없 는 입자 형태 의 % Sc 를 갖 는 합금 은 실시 예 에서 의미 가 있 다 . 실제로 , 본 발명자 는 입자 가 금속 분말 이 고 이 들 이 제조 될 때 % Sc 의 높 은 분 율 이 동일 한 조성 을 갖 는 벌크 합금 보다 고체 용액 에서 발견 됨 을 알 았 다 . 이 는 많 은 응용 에 있 어서 는 매우 불리 하 지만 마그네슘 계 합금 일부 에 는 매우 유리 하 다 . % Sc 를 함유 하 는 마그네슘 계 합금 은 다른 실시 형태 에서 고용체 중 에 실온 ( 23 º C ) , 기압 ) 에서 합금 의 % Sc 평형 고체 용해도 중량 의 12 %, 26 %, 56 %, 116 % 이상 및 심지어 216 % 이상 의 % Sc 를 함유 하 는 입자 형태 로 제조 된다 . 일부 합금 의 경우 일부 응용 분야 에서 절대 조건 으로 고용체 에서 % Sc 를 제어 하 는 것 이 좋 다 . 다른 실시 예 에서 , 입자 형태 로 제조 된 합금 에 대한 고용체 중 의 % Sc 의 함량 은 중량 의 12 . 2 %, 12 . 6 %, 14 . 4 % 이상 및 심지어 17 . 5 % 이상 이 다 . 일부 실시 형태 에서 , % Sc 는 일부 기계 적 특성 을 개선 시키 는 데 기여 한다 . 실시 예 에서 , 특히 , 다른 합금 원소 와 % Sc 가 적절히 조합 될 때 크리프 저항 을 증가 시키 는 데 기여 한다 . 일 실시 예 에서 , 특히 다른 합금 원소 가 % Sc 와 적절히 조합 될 때 내식 성 을 증가 시키 는 데 기여 한다 . % Sc 는 다른 합금 원소 에 대해 언급 된 많 은 특성 에 3 차 원소 로서 기여 할 수 있 다 . 한 구체 예 에서 , % Sc 는 % Li 의 긍정 적 효과 에 기여 할 수 있 다 . 다른 실시 예 에서 , % Sc 는 중량 의 0 . 06 %, 0 . 6 %, 1 . 2 %, 2 . 2 %, 3 . 2 %, 5 . 3 %, 7 . 8 % 초과 및 심지어 10 . 1 % 초과 이 다 . 전술 한 특성 을 추가 로 강조 하 기 위한 일부 적용 에서 , 더 높 은 % Sc 함량 이 바람직 하 다 . 다른 구체 예 에서 , % Sc 는 중량 의 11 . 2 %, 12 . 2 %, 13 . 2 %, 15 . 2 % 초과 및 심지어 17 . 2 % 초과 이 다 . 일부 실시 예 에서 , 본 발명자 는 총 % Sc 의 양 이 제어 되 고 과도 하 지 않 은지 확인 해야 하 며 , 이 는 일부 응용 에 대해 내식 성 및 기계 적 특성 의 불편 한 타협 을 야기 할 수 있 음 을 발견 했 다 . 스칸듐 ( % Sc ) 의 경우 많 은 다른 고가 의 합금 원소 를 대표 한다 . ( 다른 실시 예 에서 는 > 23 $/ Kg , > 102 $/ Kg , > 252 $/ Kg , > 520 $/ Kg , 심지어 > 1020 $/ Kg 에서 도 고 비용 으로 간주 된다 . ) % Sc 를 사용 할 때 매우 흥미 로운 기계 적 성질 에 도달 할 수 있 지만 , 비용 은 필요 한 양 을 사용 하 는 경제 적 인 관점 에서 흥미 롭 다 . 다른 실시 예 에서 , % Sc 는 중량 의 14 . 8 %, 11 . 9 %, 9 . 8 %, 8 . 8 %, 6 . 9 %, 5 . 8 %, 4 . 1 %, 2 . 8 %, 1 . 2 % 미만 이 거나 심지어 0 . 8 % 미만 이 다 . 일부 예 에서 , % Sc 는 없 거나 , 바람직 하 지 않 은 불순물 로서 존재 한다 .